(57)【要約】      （修正有）【課題】  ヒートロールによるトナー定着方式による電子写真用プリンタに良好な印字適性があり、耐水性に優れた電子写真用塗工紙を提供するものである。【解決手段】  顔料１００重量部に対して、バインダとしてスチレン−ブタジエン系共重合体ラテックスとスチレン−アクリル系共重合体エマルジョンの混合物を４０重量部乃至１２０重量部配合した塗料を、紙基材の少なくとも一方の面に、片面当たり固形分で１０ｇ／ｍ2乃至２５ｇ／ｍ2の範囲で塗工してなり、２３℃５０％ＲＨの条件下における帯電圧の半減期が２秒以下であり、ＪＩＳ  Ｐ−８１４０に規定するコッブ吸水度が０．５ｇ／ｍ2乃至８ｇ／ｍ2であることを特徴とする電子写真用塗工紙。【選択図】  なし【特許請求の範囲】
【請求項１】
顔料１００重量部に対して、バインダとしてスチレン−ブタジエン系共重合体ラテックスとスチレン−アクリル系共重合体エマルジョンの混合物を４０重量部乃至１２０重量部配合した塗料を、紙基材の少なくとも一方の面に、片面当たり固形分で１０ｇ／ｍ2乃至２５ｇ／ｍ2の範囲で塗工してなり、
２３℃５０％ＲＨの条件下における帯電圧の半減期が２秒以下であり、ＪＩＳ  Ｐ−８１４０に規定するコッブ吸水度が０．５ｇ／ｍ2乃至８ｇ／ｍ2であることを特徴とする電子写真用塗工紙。
【請求項２】
前記スチレン−アクリル系共重合体エマルジョンが、全体のバインダに対して２０重量％乃至６０重量％の範囲で配合されていることを特徴とする請求項１に記載の電子写真用塗工紙。
【請求項３】
該バインダのスチレン−ブタジエン系共重合体ラテックスのガラス転移点が−４℃乃至１１℃であり、スチレン−アクリル系共重合体エマルジョンのガラス転移点が６１℃以下であることを特徴とする請求項１記載の電子写真用塗工紙。
【請求項４】
耐水性を付与した塗工層表面に、スチレン系スルホン酸樹脂を、固形分で０．５ｇ／ｍ2乃至３．０ｇ／ｍ2を塗工することを特徴とする請求項１乃至請求項３に記載の電子写真用塗工紙の製造方法。
【発明の詳細な説明】
【技術分野】
【０００１】
本発明は、電子写真用転写紙に係り、特に、トナー定着方式の電子写真用プリンタにて使用される際に良好な印字適性を有する電子写真用転写紙に関する。
【背景技術】
【０００２】
同一の大量情報を紙媒体等に処理する従来のオフセット印刷等の商業印刷とは別に、可変データや少量の情報を紙媒体等に処理する方法として、最近フルカラーやモノクロの電子写真用プリンタ等を利用したオンデマンド印刷が注目されている。特にフルカラーの電子写真用プリンタ技術は、トナーの微細化及び定着技術の発展により解像度が高精細となり、従来のオフセット印刷等の商業印刷画像に劣らない親展性を付与することが可能となってきている。
【０００３】
一般の商業印刷はオフセット印刷が主流であり、紙シートにはアート紙等の塗工紙が使用される。これらの塗工紙は塗工表面が平滑であり、オフセット印刷を施せばインク転移性が良好で色の再現性や画像光沢が高くなり、画像再現性が良好であるという利点がある。
【０００４】
ここで、印刷用塗工紙は物理的には高平滑であるため電子写真用プリンタに使用すれば、印字時に感光体ドラムと密着性が高いことにより良好なトナー転写像が得られるはずである。しかし、実際には塗工層表面の静電気がトナー定着性に影響を及ぼす場合があり、塗工層表面に静電気が多く発生すれば、ゴミの付着やトナーの飛散等に汚れが発生するため、オフセット印刷並の画質が得られない等という問題があった。
【０００５】
上記問題点を解決する為に、塗工層を有する電子写真用転写紙として、特許登録２７４５４３１号公報（特許文献１）には、塗工紙の塗工層（８ｇ／ｍ2乃至２０ｇ／ｍ2）中に中空有機顔料を特定量含有して、透気度が４０００秒以上、水分が４％乃至６％である電子写真用転写紙が提案されている。さらに、特開平８−１２３０６６号公報（特許文献２）には、地合指標が２０以上の基紙の片面以上に、顔料と接着剤層を主成分とする固形分量２ｇ／ｍ2乃至１０ｇ／ｍ2の塗工層を設け、塗工層表面の空隙部を特定した、水分３．５％乃至６％であり、表面電気抵抗が1×１０9Ω乃至１×１０11Ωである電子写真用転写用紙が提案されている。但し、その使用用途は一般的に室内で利用される情報用紙、カタログ、カレンダー及びポスター等である。
【０００６】
一方、電子写真用プリンタ等によるオンデマンド印刷の用途として、野外用の宣伝ポスター、地図、ゴルフカードや食品等に使用される価格表、ラベル等に対して、可変データ情報を少量印字及び印刷する場合がある。これらの用途では、使用目的上、野外の露光にさらされたり、雨等の水分、食品保管する際に水分にさらされる機会が多く、画像が劣化しないように、処理される媒体に耐水性及び耐光性等が要求される。
【０００７】
これらの要求に対応する耐水性シートとして、特許第３２７９９６１号（特許文献３）には、特定の顔料とバインダを塗工することにより、親水性が付与されて印刷適性が良好な耐水耐油紙が提案されている。また、特開平７−１８６７号公報（特許文献４）には、合成樹脂を使用してシート状に成形したものや紙基材の表面に合成樹脂フィルムを貼り合わせることにより、耐水性を付与したシートが提案されている。但し、両方の媒体ともオフセット印刷等の印刷適性は良好であるものの、ヒートロールによるトナー定着方式の電子写真用プリンタに対する印字適性には言及されていない。
【０００８】
さらに、電子写真用プリンタに対応する耐水性シートとして、特開２００２−６２６７８号には、静電容量とクラーク剛度を特定の範囲内に調整することにより、記録濃度が高く、走行性が良好となる熱可塑性樹脂シート（特許文献５）が提案されている。
【０００９】
しかしながら、上記の耐水性シートに使用される合成樹脂は紙に比べて高価であり、このような合成樹脂を大量に使用した場合にはコスト高につながる。また、合成樹脂から成るシートやフィルムは紙と違って分解性に劣るため、これらを廃棄した場合には、廃棄ゴミとして自然環境を害する結果となる。さらに耐水性シートに使用される合成樹脂は、水中で離解することが困難であり、使用済みのシートを古紙として再利用することができない結果となる。一方、合成樹脂から耐水性シートを焼却する場合には、紙に比べて発熱量が大きく、成分如何によっては、焼却炉を傷める事態を招いたり、有毒ガス等を発生させることとなる。
【特許文献１】特許登録第２７４５４３１号公報
【特許文献２】特開平８−１２３０６６号公報
【特許文献３】特許登録第３２７９９６１号公報
【特許文献４】特開平７−００１８６７号公報
【特許文献５】特開２００２−０６２６７８号公報
【発明の開示】
【発明が解決しようとする課題】
【００１０】
本発明はこのような背景を充分に認識し、上記課題の解決を図るべく案出されたものであって、その目的とするところはヒートロールのトナー定着方式による電子写真用プリンタにおいてトナー定着性が良く、かつ耐水性が良好で電子写真用プリンタによるオンデマンド印刷に好適な電子写真用塗工紙を提供することにある。
【００１１】
本発明の他の目的とするところは、耐水性及び耐光性が良好で、野外用の宣伝ポスター、地図、ゴルフカードや食品等に使用される価格表、ラベル等の用途に好適な電子写真用塗工紙を提供することにある。
【００１２】
本発明の他の目的とするところは、水中で離解性を有しリサイクル性に優れた電子写真用塗工紙を提供することにある。
【００１３】
本発明の他の目的とするところは、プリンタにおいて重送トラブルの要因となるブロッキングを発生しにくい電子写真用塗工紙を提供することにある。
【００１４】
本発明の更に他の目的とするところは、本明細書中の記載より当業者であれば容易に理解できるであろう。
【課題を解決するための手段】
【００１５】
本発明者らは電子写真用プリンタ、特にヒートロールによるトナー定着方式による電子写真用プリンタにおいて、良好な印字適性を有すると共に、紙搬送において重送トラブルの要因となるブロッキングを発生させないで、野外用の宣伝ポスター、地図、ゴルフカードや食品等に使用される価格表、ラベル等の耐水性及び耐光性等が要求される用途に使用することができる上に、水中での離解性を有する性質を塗工紙に持たせることを鋭意研究した結果、本発明に到達した。即ち本発明は、顔料１００重量部に対して、バインダとしてスチレン−ブタジエン系共重合体ラテックスとスチレン−アクリル系共重合体エマルジョンの混合物を４０重量部乃至１２０重量部配合した塗料を、紙基材の少なくとも一方の面に、片面当たり固形分で１０ｇ／ｍ2乃至２５ｇ／ｍ2の範囲で塗工し、２３℃５０％ＲＨの条件下における帯電圧の半減期が２秒以下であり、ＪＩＳ  Ｐ−８１４０に規定するコッブ吸水度が０．５ｇ／ｍ2乃至８ｇ／ｍ2であることを特徴とする電子写真用塗工紙である。
【００１６】
この発明によると、該電子写真用塗工紙は、２３℃５０％ＲＨの条件下における塗工層表面の帯電圧の半減期が２秒以下であるために静電気が発生しにくくなり、ゴミの付着やバックグランド部へのトナーの飛散等による汚れ発生を防止できる。
【００１７】
さらに、ＪＩＳ  Ｐ−８１４０に規定するコッブ吸水度が０．５ｇ／ｍ2乃至８ｇ／ｍ2とすることにより、特に耐水性が要求される野外用の宣伝ポスター、地図、ゴルフカードや食品等に使用される価格表、ラベル等の用途に好適に使用することができる。
【００１８】
また、本発明の電子写真用塗工紙は、塗工層の組成において、スチレン−アクリル系共重合体エマルジョンを全体のバインダに対して、２０重量％乃至６０重量％の範囲で配合することを特徴とする。
【００１９】
この発明によると、スチレン−アクリル系共重合体エマルジョンを全体のバインダに対して２０重量％乃至６０重量％を配合すると、電子写真用塗工紙の塗工層は耐光性が良好となり、また、電子写真用プリンタ内を搬送される際に重送トラブルの要因となるブロッキングの発生を防止する。
【００２０】
本発明の電子写真用塗工紙は、塗工層を形成するバインダのスチレン−ブタジエン系共重合体ラテックスのガラス転移点が−４℃乃至１１℃であり、スチレン−アクリル系共重合体エマルジョンのガラス転移点が６１℃以下であることを特徴とする。
【００２１】
この発明によると、該電子写真用塗工紙は、水中における離解性を有するので、高い耐水性を保持しつつリサイクル性にも優れる。
【００２２】
ここでリサイクルとは、使用済みの塗工紙が回収され水中離解することにより、古紙資源として再生されることの意味である。
【００２３】
さらに、本発明の電子写真用塗工紙の製造方法として、耐水性を付与した塗工層表面に、スチレン系スルホン酸樹脂を、固形分で０．５ｇ／ｍ2乃至３．０ｇ／ｍ2の範囲で塗工することを特徴とする。
【００２４】
この発明によると、該電子写真用塗工紙は、塗工層表面の帯電圧の半減期を２秒以下に調整することが容易となるため、静電気が発生しにくくなりゴミの付着やバックグランド部へのトナーの飛散等による汚れ発生を防止できる。
【発明の効果】
【００２５】
本発明の電子写真用塗工紙は、２３℃５０％ＲＨの条件下における該電子写真塗工紙表面の帯電圧の半減期が２秒以下であるため、静電気が発生しにくくなり、ゴミの付着やバックグランド部へのトナーの飛散等による汚れ発生を防止できる。
【００２６】
さらに、ＪＩＳ  Ｐ−８１４０に規定するコッブ吸水度が０．５ｇ／ｍ2乃至８ｇ／ｍ2とすることにより、特に耐水性が要求される野外用の宣伝ポスター、地図、ゴルフカードや食品等に使用される価格表、ラベル等の用途に好適に使用することができる。
【００２７】
さらに、本発明の電子写真用塗工紙の塗工層の組成において、ガラス転移点が６１℃以下であるスチレン−アクリル系共重合体エマルジョンを全体のバインダに対して、２０重量％乃至６０重量％配合するので、野外等に放置しても耐光性が良好であり、ブロッキングの発生を防止できる。
【００２８】
また、該電子写真用塗工紙は、スチレン−ブタジエン系共重合体ラテックスのガラス転移点が−４℃乃至１１℃であり、スチレン−アクリル系共重合体エマルジョンのガラス転移点が６１℃以下であれば、良好な耐水性が付与され、リサイクル性を有する。
【００２９】
本発明の電子写真用塗工紙の製造方法として、耐水性を付与した塗工層表面に、スチレン系スルホン酸樹脂を、固形分で０．５ｇ／ｍ2乃至３．０ｇ／ｍ2を塗工して、塗工層表面の帯電圧の半減期を２秒以下に容易に調整することが可能となるため、静電気が発生しにくくなり、電子写真用プリンタで印字した場合、ゴミの付着やバックグランド部へのトナーの飛散等による汚れ発生を防止できる。
【発明を実施するための最良の形態】
【００３０】
以下において本発明の好適な実施の形態について述べるが、本発明は以下の記述に限定されるものではない。
【００３１】
本発明の電子写真用塗工紙に用いる紙基材としては、特に限定されるものではなく、パルプに木材チップを原料とするクラフトパルプ、サルファイトパルプ、ソーダパルプ等の化学パルプ、メカニカルパルプ、セミメカニカルパルプ等の半化学パルプ、砕木パルプ、サーモメカニカルパルプ等の機械パルプ、あるいはケナフ等を原料とする非木材繊維パルプ、古紙を原料とする脱墨パルプなどを用い、これらの少なくとも１種、あるいは２種以上が適宜混合して使用される。これらのパルプを原料として、公知の抄紙機で抄紙されて得られる紙シートを利用する。紙シート中には、用途に合わせて紙力増強剤、サイズ剤、填料、歩留まり向上剤等の補助薬品が含まれる。
【００３２】
本発明の電子写真用塗工紙は、上記で述べた紙基材の片面、もしくは両面に電子写真適性を有すると共に、耐水性を有する塗工層が形成される。本発明の塗工層は主な構成として、顔料とバインダを配合する。バインダは、乾燥した際に均一な皮膜を形成すること、すなわち造膜性の良好なスチレン−ブタジエン系共重合体ラテックスとスチレン−アリクル系共重合体エマルジョンの混合物を選択することが望ましい。
【００３３】
本発明に使用するスチレン−ブタジエン系共重合体ラテックスは、特に造膜性の良好なカルボキシ変性のスチレン−ブタジエン系共重合体ラテックスが好適である。本発明においては、耐水性及び水中の離解性のバランスを考慮して、ガラス転移点が−４℃乃至１１℃のスチレン−ブタジエン系共重合体ラテックスを使用することが望ましい。ガラス転移点とは樹脂の弾性率が急激に低下する温度である。このスチレン−ブタジエン系共重合体ラテックスのガラス転移点が−４℃を下回ると、塗工層が過剰に強固となり回収再生時に水中で塗工層の小片を完全に離解することが困難で、再生原料として利用することがむずかしくなる。逆にガラス転移点が１１℃を上回ると、塗工層の耐水性が低下し、ＪＩＳ  Ｐ−８１４０に規定するコッブ吸水度が８ｇ／ｍ2を上回ってしまう場合があり、その際に電子写真用塗工紙の耐水性が不足となってしまう。
【００３４】
本発明に使用するスチレン−アクリル系共重合体エマルジョンは、電子写真塗工紙の塗工層に耐水性を付与するため、ガラス転移点６１℃以下のものを選択することが望ましい。本発明では、特に疎水性が高くなり、塗工層に耐水性を付与する点でアクリル酸２−エチルヘキシルとスチレンとの共重合体エマルジョンが好適である。
【００３５】
本発明の電子写真用塗工紙の塗工層に使用する顔料は、カオリン、炭酸カルシウム、二酸化チタン、水酸化アルミニウム、酸化亜鉛、硫酸バリウム、サチンホワイト、タルク等一般に印刷用塗工紙の顔料として利用されるものの中から選んでよい。これらの顔料は分散剤、消泡剤、ｐＨ調整剤等を併用して分散する。
【００３６】
本発明の電子写真用塗工紙における塗工層の組成は、耐水性、耐光性及び電子写真用プリンタ内の紙搬送性を考慮して、スチレン−アクリル系共重合体エマルジョンを全体のバインダに対して、２０重量％乃至６０重量％を配合することが望ましい。配合比が２０重量％を下回ると、耐光性に劣るスチレン−ブタジエン系共重合体ラテックスの配合量が多くなり、塗工層の耐光性が悪化する場合がある。逆にスチレン−アクリル系共重合体エマルジョンの配合比が６０重量％を上回ると、アクリル系共重合体エマルジョンの乾燥被膜が熱溶融を起こしやすいため、電子写真転写方式のプリンタでの使用において、プリンタ内の搬送中に塗工紙同士が溶融接着するいわゆる"ブロッキング"が発生し、使用時に複数枚が重なって給紙される重送トラブルの原因となってしまう。
【００３７】
耐光性は、ＪＡＰＡＮ  ＴＡＰＰＩ  Ｎｏ.２１  Ａ法に規定の試験方法に従い、紫外線カーボンフェードメーターで５時間紫外線を照射した前後の電子写真用塗工紙の色差ΔＥ＊をＪＩＳ  Ｚ  ８７３０に基づき評価した。紫外線カーボンフェードメーターで５時間紫外線を照射する条件は、野外の露光下掲示使用した場合に１０日乃至１ヶ月間の期間に相当する。
【００３８】
色差  ΔＥ＊は、ＪＩＳ  Ｚ  ８７３０  Ａ法の色差表示方法により、次式により算出される。
ΔＥ＊＝［（ΔＬ＊）２＋（Δａ＊）２＋（Δｂ＊）２］１／２  ［式１］
ΔＥ＊：Ｌ＊ａ＊ｂ＊系による紫外線照射後と紫外線照射前の２電子写真用塗工紙間の色差
ΔＬ＊：Ｌ＊ａ＊ｂ＊系による紫外線照射後と紫外線照射前の２電子写真用塗工紙間のＬ値
Δａ＊：Ｌ＊ａ＊ｂ＊系による紫外線照射後と紫外線照射前の２電子写真用塗工紙間のａ値
Δｂ＊：Ｌ＊ａ＊ｂ＊系による紫外線照射後と紫外線照射前の２電子写真用塗工紙間のｂ値
色差ΔE＊が１．０以内であれば、目視上塗工紙表面の変色差異は認められない。
【００３９】
本発明の電子写真転写用塗工紙は、塗工層に無機塩系導電剤を添加し表面電気抵抗値を調整することが望ましい。無機塩系導電剤として、塩化ナトリウム、塩化カルシウム、酸化カルシウム、アルミン酸ソーダ、酸化亜鉛、酸化錫、塩化リチウム、塩化カリウム、塩化マグネシウムが用いられる。
【００４０】
本発明の電子写真用塗工紙は、２３℃５０％ＲＨの条件下における帯電圧の半減期を２秒以下とする。前記半減期が２秒を上回ると、ゴミの付着やバックグランド部へのトナーの飛散等による汚れが発生して、鮮明な画像を得ることができなくなる。紙の帯電圧の半減期の測定は、測定機に静電複写紙試験装置Ｍｏｄｅｌ  ＳＰ−４２８（川口電気工業製）を用いて、レンジ５００、コロナ電圧５ｋＶ、チャージ時間２０秒の条件で実施した。紙表面における帯電圧の半減期の時間が短かければ静電気は発生しにくく、逆に帯電圧の半減期の時間が長ければ静電気が発生しやすくなる。該電子写真用塗工紙の耐電圧の半減期は、塗工紙の水分、塗料組成、もしくは無機系導電剤の使用などで調整することができる。これらの条件の中でも、特に該電子写真用塗工紙の水分を４％以上とすることが好ましく、電子写真の画像適性を考慮すれば、該電子写真用塗工紙の水分を４％乃至７％の範囲とすることが望ましい。水分の調整は、塗料塗工後に乾燥する際の条件設定、塗料組成の選択などにより調整可能である。
【００４１】
本発明の電子写真用塗工紙において、紙基材の片面及び両面に電子写真適性を有すると共に、耐水性を有する塗工層が形成するには、エアナイフ、ダイ、ブレード、ロール、バー、ロッド、コンマ等の形式のコーターによる塗工が使用可能であるが、生産性と面感からベントブレード方式が好適である。塗工した紙は、用途によりスーパーカレンダー等による平滑化処理を行う。
【００４２】
更に、本発明の電子写真用塗工紙の製造方法として、塗工層表面における耐電圧の半減期が２３℃、５０％ＲＨの条件下で２秒以下に調整するために、コーターのバックコーター等により、スチレン系スルホン酸樹脂を固形分で０．５ｇ／ｍ2乃至３．０ｇ／ｍ2塗工してもよい。
【００４３】
＜実施例1＞
顔料として重質炭酸カルシウム（ソフトン＃２２００  備北粉化工業（株））１００重量部をポリカルボン酸系分散液と消泡剤を加えた水中に分散し、アンモニアでｐＨを９乃至１０とした後、バインダとしてスチレン−ブタジエン系共重合体ラテックス（ＲＬ−５００  ガラス転移点３℃  旭化成（株））５０重量部と、スチレン−アクリル系共重合体エマルジョン（サイビノール  ＥＫ−８１  ガラス転移点４０℃  サイデン化学（株））５０重量部とを混合し、塗料を作成した。この塗料を、上質紙１００ｇ／ｍ2の片面に乾燥重量として１５ｇ／ｍ2塗工し、１１０℃で９０秒間乾燥後、更に乾燥塗工面にスチレン系スルホン酸樹脂を固形分で２．０ｇ／ｍ2塗工し、赤外線ヒーターで乾燥することにより、電子写真用塗工紙を得た。得られた電子写真用塗工紙は、ＪＩＳ  Ｐ−８１２７に規定する２３℃５０％ＲＨの条件下における水分が５．７％であった。この電子写真用塗工紙について、耐電圧の半減期、ＪＩＳ  Ｐ−８１４０に従いコッブ吸水度を測定した。また、上記で作成した電子写真用塗工紙を用いて、プリンタ印字適性、耐光性、ブロッキング、リサイクル性の評価を行った。
【００４４】
１）プリンタ印字適性：Ａ４サイズにカットした塗工紙を  ＩＢＭ  ＩＰ２０００(日本アイ・ビー・エム株式会社製）で２０枚連続印刷して、形成された画像を下記の判定基準にて評価した。
○：２０枚全てにおいて文字や絵柄が鮮明な画像を形成。
×：印字ムラや白地汚れ等の不鮮明な画像のある不良な印刷物が１枚以上ある。
【００４５】
２）耐光性：ＪＡＰＡＮ  ＴＡＰＰＩ  Ｎｏ.２１ Ａ法に規定の試験方法に従い、試験前の電子写真転写用塗工紙と、紫外線カーボンフェードメーターで５時間紫外線を照射した後の電子写真転写用塗工紙との色差ΔＥ＊をＪＩＳ  Ｚ  ８７３０にて求め、下記の判定基準にて評価した。
○：ΔＥ＊  １.０以下（目視上黄変無し）
×：ΔＥ＊  １.１以上（目視上黄変が認められる）。
【００４６】
３）ブロッキング：試料を４×５ｃｍにカットしたもの５枚を重ね合わせ、紙面に１００ｇ／ｃｍ2の荷重をかけた状態で、４０℃・９０％ＲＨの環境下で２４時間放置し、ブロッキング状況を下記の判定基準にて評価した。
○：重なり合う用紙が接着していない。
×：重なり合う用紙が接着しており、引き剥がし時に用紙の破れが発生する。
【００４７】
４）リサイクル性：水道水約１リットルに約５ｃｍ角に手裂きした試料２０ｇ（乾燥量）を投入し、離解機（ナショナルＭＸ−Ｖ−１００、スライダック（特殊機化工業製）を使用して目盛り８で運転）で１０分間離解した。この離解パルプ液を目視確認し、下記の判定基準にてリサイクル性を評価した。
○：結束繊維や塗工層の未離解片が見られない。
×：結束繊維や未離解片、及び塗工層片が多く見られる。
【００４８】
＜実施例２＞
塗料を両面に塗工した以外は、実施例１と同様とした。得られた電子写真用塗工紙は、ＪＩＳ  Ｐ−８１２７に規定する２３℃５０％ＲＨの条件下における水分が５．２％であった。
【００４９】
＜実施例３＞
塗工層表面にスチレン系スルホン酸樹脂を塗工しなかった以外は、実施例２と同様とした。得られた電子写真用塗工紙は、ＪＩＳ  Ｐ−８１２７に規定する２３℃５０％ＲＨの条件下における水分が５．９％であった。
【００５０】
＜実施例４＞
バインダ中のスチレン−ブタジエン系共重合体ラテックスとして、Ｌ−７０６３（ガラス転移点−５℃  旭化成（株））を用いた以外は、実施例２と同様とした。得られた電子写真用塗工紙は、ＪＩＳ  Ｐ−８１２７に規定する２３℃５０％ＲＨの条件下における水分が６．０％であった。
【００５１】
＜実施例５＞
バインダ中のスチレン−ブタジエン系共重合体ラテックスとして、Ｆ−１０７３（ガラス転移点１１℃  旭化成（株））を用いた以外は、実施例２と同様とした。得られた電子写真用塗工紙は、ＪＩＳ  Ｐ−８１２７に規定する２３℃５０％ＲＨの条件下における水分が７．０％であった。
【００５２】
＜実施例６＞
バインダとして、スチレン−ブタジエン系共重合体ラテックス（ＲＬ−５００  ガラス転移点３℃  旭化成（株））８０重量部とスチレン−アクリル系共重合体エマルジョン（サイビノール  ＥＫ−８１  ガラス転移点４０℃  サイデン化学（株））２０重量部の混合液を用いた以外は、実施例２と同様とした。得られた電子写真用塗工紙は、ＪＩＳ  Ｐ−８１２７に規定する２３℃５０％ＲＨの条件下における水分が６．０％であった。
【００５３】
＜実施例７＞
バインダとして、スチレン−ブタジエン系共重合体ラテックス（ＲＬ−５００  ガラス転移点３℃  旭化成（株））４０重量部とスチレン−アクリル系共重合体エマルジョン（サイビノール  ＥＫ−８１  ガラス転移点４０℃  サイデン化学（株））６０重量部の混合液を用いた以外は、実施例２と同様とした。得られた電子写真用塗工紙は、ＪＩＳ  Ｐ−８１２７に規定する２３℃５０％ＲＨの条件下における水分が６．３％であった。
【００５４】
＜実施例８＞
バインダとして、スチレン−ブタジエン系共重合体ラテックス（ＲＬ−５００  ガラス転移点３℃  旭化成（株））９０重量部とスチレン−アクリル系共重合体エマルジョン（サイビノール  ＥＫ−８１  ガラス転移点４０℃  サイデン化学（株））１０重量部の混合液を用いた以外は、実施例２と同様とした。得られた電子写真用塗工紙は、ＪＩＳ  Ｐ−８１２７に規定する２３℃５０％ＲＨの条件下における水分が５．７％であった。
【００５５】
＜実施例９＞
バインダとして、スチレン−ブタジエン系共重合体ラテックス（ＲＬ−５００  ガラス転移点３℃  旭化成（株））３０重量部とスチレン−アクリル系共重合体エマルジョン（サイビノール  ＥＫ−８１  ガラス転移点４０℃  サイデン化学（株））７０重量部の混合液を用いた以外は、実施例２と同様とした。得られた電子写真用塗工紙は、ＪＩＳ  Ｐ−８１２７に規定する２３℃５０％ＲＨの条件下における水分が６．１％であった。
【００５６】
＜実施例１０＞
バインダとして、スチレン−ブタジエン系共重合体ラテックス（ＲＬ−５００  ガラス転移点３℃  旭化成（株））５０重量部とスチレン−アクリル系共重合体エマルジョン（ボンコート９４７８  ガラス転移点６１℃  大日本インキ化学工業（株））５０重量部の混合液を用いた以外は、実施例２と同様とした。得られた電子写真用塗工紙は、ＪＩＳ  Ｐ−８１２７に規定する２３℃５０％ＲＨの条件下における水分が４．１％であった。
【００５７】
＜比較例１＞
塗工層表面にスチレン系スルホン酸樹脂を塗工しない以外は、実施例２と同様とした。得られた電子写真用塗工紙は、ＪＩＳ  Ｐ−８１２７に規定する２３℃５０％ＲＨの条件下における水分が３．８％であった。
【００５８】
本発明の実施例及び比較例の組成を図１に、物性及び評価結果を図２にそれぞれまとめた。図１において、「スチレン−ブタジエン系共重合ラテックス」「スチレン−アクリル系共重合体エマルジョン」「顔料」の項目は、それぞれの化合物の配合比（単位：重量部）を示している。「塗工面」の項目は、前記組成にて配合された塗料を片面に塗工したか、両面に塗工したかを示している。「塗工量」の項目は、塗料を片面当たりどれくらい塗工したか（単位：ｇ／ｍ2）を示している。「樹脂」の項目は、スチレン系スルホン酸樹脂を塗工面表面に塗工したか否かを示している。なお、スチレン−ブタジエン系共重合ラテックスとして用いられている３種の化合物はそれぞれ、Ａ：ＲＬ−５００（旭化成(株)、Ｔｇ＝３℃）、Ｂ：Ｌ−７０６３（旭化成(株)、Ｔｇ＝−５℃）、Ｃ：Ｆ−１０７３（旭化成(株)、Ｔｇ＝１１℃）であり、スチレンアクリル系共重合体エマルジョンとして用いている２種の化合物はそれぞれ、Ａ：サイビノールＥＫ−８１（サイデン化学(株)、Ｔｇ＝４０℃）、Ｂ：ボンコート９４７８（大日本インキ化学工業(株)、Ｔｇ＝６１℃）である。
【００５９】
実施例１乃至３、５、６、７、１０の電子写真転写用塗工紙は、帯電圧の半減期が２秒以下となり、電子写真方式のプリンタにおいて良好な画像が得られ、コッブ吸水度１ｇ／ｍ2乃至８ｇ／ｍ2と良好な耐水性を得ることが出来た。また更に、耐光性が良好で、ブロッキングの発生もなく、再生回収によるリサイクル性を有している。
【００６０】
実施例４の電子写真転写用塗工紙は、帯電圧の半減期が２秒以下となり、電子写真方式のプリンタにおいて良好な画像が得られ、コッブ吸水度０．５ｇ／ｍ2乃至８ｇ／ｍ2と良好な耐水性を得ることが出来たものの、バインダに使用したスチレン−ブタジエン系共重合ラテックスのガラス転移温度が−５℃であるためか、リサイクル性に劣る。
【００６１】
実施例８の電子写真転写用塗工紙は、帯電圧の半減期が２秒以下となり、電子写真方式のプリンタにおいて良好な画像が得られ、コッブ吸水度０．５ｇ／ｍ2乃至８ｇ／ｍ2と良好な耐水性を得ることが出来たものの、バインダ総量中のスチレン−アクリル系共重合体エマルジョンの配合量が１０部であるためか、耐光性に劣る。
【００６２】
実施例９の電子写真転写用塗工紙は、帯電圧の半減期が２秒以下となり、電子写真方式のプリンタにおいて良好な画像が得られ、コッブ吸水度０．５ｇ／ｍ2乃至８ｇ／ｍ2と良好な耐水性を得ることが出来たものの、バインダ総量中のスチレン−アクリル系共重合体エマルジョンの配合量が７０部であるためか、ブロッキングが発生し電子写真方式のプリンタでの使用性に劣る。
【００６３】
比較例１の電子写真転写用塗工紙は紙中の含有水分が４．０％未満であり、加えてスチレン系スルホン酸樹脂を塗工していないためか、耐電圧の半減期が２秒以下となり、電子写真方式のプリンタにおいて印字適性が劣る。
【産業上の利用可能性】
【００６４】
本発明の電子写真用塗工紙は、特にヒートロールのトナー定着方式を有する電子写真方式のプリンタに好適であるが、塗工層は印刷適性を有しており、印刷用紙としても使用可能である。
【００６５】
加えて、所定の範囲のガラス転移点を有する化合物をバインダとして選択し、バインダ中のスチレン−ブタジエン系共重合体ラテックスとスチレン−アクリル系共重合体エマルジョンとの配合比を調整することにより耐水性、耐光性が向上し、野外用の宣伝用ポスター、ちらし、地図、ゴルフカードや、コンビニ、スーパー等の食品関連の価格表、ラベル等に好適であり、水中での離解性にも優れた電子写真用塗工紙が得られる。
【図面の簡単な説明】
【００６６】
【図１】実施例及び比較例における電子写真用塗工紙の組成を示す表である。
【図２】実施例及び比較例により得られた電子写真用塗工紙の物性及び評価結果を示す表である。
【図１】
2006091203.tif 000002
【図２】
2006091203.tif 000003